КЕРАМИЧЕСКАЯ МАССА ДЛЯ ИЗГОТОВЛЕНИЯ НАПОЛЬНОЙ ПЛИТКИ
CERAMIC MIXTURE FOR MAKING FLOOR TILES

Изобретение относится к области технологии силикатов и касается составов керамических масс, которые могут быть использованы для изготовления напольной плитки.
Известна керамическая масса, содержащая, мас.%: глина 45,0-90,0; андезит 0,5-30,0; пегматит 0-25,0 [1].
Задача изобретения состоит в повышении стойкости к истиранию плитки, полученной из керамической массы.
Технический результат достигается тем, что в керамической массе для изготовления напольной плитки, включающей глину, пегматит, андезит, компоненты находятся при следующем соотношении, мас.%: глина 28,0-36,0; пегматит 30,0-34,0; андезит 34,0-38,0.
В таблице приведены составы керамической массы для изготовления напольной плитки.
Таблица
Компоненты
Состав, мас.%
1
2
3
Глина
36,0
32,0
28,0
Пегматит
30,0
32,0
34,0
Андезит
34,0
36,0
38,0
Истираемостъ, г/см<sup>2</sup>
~0,01
~0,01
~0,01
В составе керамической массы используют любые беложгущиеся глины. Компоненты дозируют в требуемых количествах, по отдельности размалывают (до прохождения через сетку 008), смешивают и готовят керамическую массу с влажностью 9-13%, из которой прессуют плитку полусухим способом. Плитку обжигают при температуре 1300-1350°С.
Источники информации
1. BG 104264, 2001.